(57)【要約】プラズマディスプレイパネルの蛍光体層は、Ｚｎ２ＳｉＯ４：Ｍｎ粒子を含む緑色蛍光体層を備え、Ｚｎ２ＳｉＯ４：Ｍｎ粒子は、条件：Ｚｎ３ｐ／Ｓｉ２ｐ≧２．０６（１）、Ｚｎ２ｐ／Ｓｉ２ｐ≧１．２３（２）、（ここで、Ｚｎ３ｐは、粒子表面から１０ｎｍまでの領域におけるＺｎ元素の３ｐ軌道から放出される光電子の放出量、Ｚｎ２ｐは、粒子表面から３ｎｍまでの領域におけるＺｎ元素の２ｐ軌道から放出される光電子の放出量、Ｓｉ２ｐは、粒子表面から１０ｎｍまでの領域におけるＳｉ元素の２ｐ軌道から放出される光電子の放出量、である）を満足する。
2012114691.tif 000002
【特許請求の範囲】
【請求項１】
前面基板と、
放電空間を介して前記前面基板と対向配置される背面基板と、
前記背面基板に設けられ前記放電空間を複数に仕切る隔壁と、
前記複数の隔壁間に設けられた蛍光体層と、を備え、
前記蛍光体層は、Ｚｎ２ＳｉＯ４：Ｍｎ粒子を含む緑色蛍光体層を有し、
前記Ｚｎ２ＳｉＯ４：Ｍｎ粒子は、以下の条件（１）および（２）：
Ｚｎ３ｐ／Ｓｉ２ｐ≧２．０６・・・（１）
Ｚｎ２ｐ／Ｓｉ２ｐ≧１．２３・・・（２）
ここで、
Ｚｎ３ｐ：粒子表面から１０ｎｍまでの領域におけるＺｎ元素の３ｐ軌道から放出される光電子の放出量、
Ｚｎ２ｐ：粒子表面から３ｎｍまでの領域におけるＺｎ元素の２ｐ軌道から放出される光電子の放出量、
Ｓｉ２ｐ：粒子表面から１０ｎｍまでの領域におけるＳｉ元素の２ｐ軌道から放出される光電子の放出量
を満足する、プラズマディスプレイパネル。
【請求項２】
前記Ｚｎ２ＳｉＯ４：Ｍｎ粒子は、さらに以下の条件（３）：
３．３０≧Ｚｎ３ｐ／Ｓｉ２ｐ・・・（３）
を満足する、請求項１記載のプラズマディスプレイパネル。
【請求項３】
前記Ｚｎ２ＳｉＯ４：Ｍｎ粒子は、さらに以下の条件（４）：
２．００≧Ｚｎ２ｐ／Ｓｉ２ｐ・・・（４）
を満足する、請求項１または２に記載のプラズマディスプレイパネル。
【請求項４】
前記Ｚｎ２ＳｉＯ４：Ｍｎ粒子は、さらに以下の条件（５）および（６）：
Ｚｎ３ｐ／Ｓｉ２ｐ≧２．５０・・・（５）
Ｚｎ２ｐ／Ｓｉ２ｐ≧１．５０・・・（６）
を満足する、請求項３に記載のプラズマディスプレイパネル。
【請求項５】
Ｚｎ２ＳｉＯ４：Ｍｎ粒子を含む緑色蛍光体層を備えたプラズマディスプレイパネルの製造方法であって、
Ｚｎ２ＳｉＯ４：Ｍｎ粉体と亜鉛塩とを含む水溶液のｐＨが、８と同じかそれより大きく、１１と同じかそれより小さいこと、を備え、
前記水溶液は、Ｚｎ元素換算において、前記Ｚｎ２ＳｉＯ４：Ｍｎ粉体の重量パーセント濃度に対する前記亜鉛塩の重量パーセント濃度が１００ｐｐｍと同じかそれより高い、
プラズマディスプレイパネルの製造方法。
【請求項６】
前記水溶液は、Ｚｎ元素換算において、前記Ｚｎ２ＳｉＯ４：Ｍｎ粉体の重量パーセント濃度に対する前記亜鉛塩の重量パーセント濃度が３０００ｐｐｍと同じかそれより高いであること、を備えた、
請求項５に記載のプラズマディスプレイパネルの製造方法。
【請求項７】
前記水溶液は、さらにアルカリ性溶液を含むこと、を備えた、
請求項５または６に記載のプラズマディスプレイパネルの製造方法。
【請求項８】
さらに前記水溶液の濾物の焼成温度は、４００℃と同じかそれより高いことであること、を備えた、
請求項７に記載のプラズマディスプレイパネルの製造方法。
【請求項９】
前記亜鉛塩は、硝酸亜鉛であること、を備えた、
請求項５または６に記載のプラズマディスプレイパネルの製造方法。
【請求項１０】
前記アルカリ性溶液は、アンモニア水であること、を備えた、
請求項７に記載のプラズマディスプレイパネルの製造方法。
【請求項１１】
Ｚｎ２ＳｉＯ４：Ｍｎ粒子を含む緑色蛍光体層を備えたプラズマディスプレイパネルの製造方法であって、
前記Ｚｎ２ＳｉＯ４：Ｍｎ粉体と、Ｚｎ元素換算における前記Ｚｎ２ＳｉＯ４：Ｍｎ粉体の重量パーセント濃度に対する硝酸亜鉛の重量パーセント濃度が１００ｐｐｍと同じかそれより高い水溶液と、が混合され、
混合された水溶液とアンモニア水とが、ｐＨが８と同じかそれより大きく、１１と同じかそれより小さくなるように混合されること、を備えた、
プラズマディスプイパネルの製造方法。
【請求項１２】
さらに前記水溶液の濾物が、４００℃と同じかそれより高い温度で焼成されること、を備えた、
請求項１１に記載のプラズマディスプレイパネルの製造方法。
【発明の詳細な説明】
【技術分野】
【０００１】
ここに開示された技術は、真空紫外線によって励起される蛍光体を含む蛍光体層を有するプラズマディスプレイパネルに関する。
【背景技術】
【０００２】
プラズマディスプレイパネル（以下、ＰＤＰと呼ぶ）における動画像品質は、赤色、緑色、青色の各色蛍光体の残光特性によって大きく左右される。蛍光体の残光時間が８ｍｓｅｃ以上あると、発光が尾を引くのが視認されるため、表示画像品質が悪化する。また、残光時間が４ｍｓｅｃ以下であると、残光が人の目に見えにくくなるため、表示画像品質が向上する。ここで、残光時間とは、蛍光体の発光強度がピークから１／１０になるまでの時間を言い、以下同様とする。【０００３】
ＰＤＰに用いられる蛍光体のうち緑色蛍光体では、Ｚｎ２ＳｉＯ４：Ｍｎや（Ｙ，Ｇｄ）ＢＯ３：Ｔｂの残光時間が１０ｍｓｅｃ以上と長い。そのため、残光時間の短い（Ｙ，Ｇｄ）Ａｌ３（ＢＯ３）４：Ｔｂを混合することなどが特許文献１に開示されている。しかし、Ｚｎ２ＳｉＯ４：Ｍｎは、赤色蛍光体や青色蛍光体と異なり負極性に帯電し易い。そのため、Ｚｎ２ＳｉＯ４：Ｍｎは、ＰＤＰの放電特性を悪化させ、ＰＤＰの発光効率低下の一因となっている。負帯電を改善するために、負帯電のＺｎ２ＳｉＯ４：Ｍｎの表面に正帯電の酸化物を極性が正になるまで緻密に積層コーティングする方法が特許文献２に開示されている。
【先行技術文献】
【特許文献】
【０００４】
【特許文献１】特開平１０−１９５４２８号公報
【特許文献２】特開平１１−８６７３５号公報
【発明の概要】
【０００５】
ここに開示されたＰＤＰは、前面基板と、放電空間を介して前面基板と対向配置された背面基板と、背面基板に設けられ放電空間を複数に仕切る隔壁と、複数の隔壁間に設けられた蛍光体層と、を備える。蛍光体層は、Ｚｎ２ＳｉＯ４：Ｍｎ粒子を含む緑色蛍光体層を有する。Ｚｎ２ＳｉＯ４：Ｍｎ粒子は、以下の条件（１）および（２）を満足する。条件（１）は、Ｚｎ３ｐ／Ｓｉ２ｐが２．０６と同じかそれより大きいことである。条件（２）は、Ｚｎ２ｐ／Ｓｉ２ｐが１．２３と同じかそれより大きいことである。ここで、Ｚｎ３ｐは、粒子表面から１０ｎｍまでの領域におけるＺｎ元素の３ｐ軌道から放出される光電子の放出量、Ｚｎ２ｐは、粒子表面から３ｎｍまでの領域におけるＺｎ元素の２ｐ軌道から放出される光電子の放出量、Ｓｉ２ｐは、粒子表面から１０ｎｍまでの領域におけるＳｉ元素の２ｐ軌道から放出される光電子の放出量、である。
【図面の簡単な説明】
【０００６】
【図１】図１は、実施の形態１におけるＰＤＰの要部を示す分解斜視図である。
【図２】図２は、実施の形態１におけるＰＤＰの電極配列を表す図である。
【図３】図３は、実施の形態１におけるＰＤＰの要部の断面を表す図である。
【図４】図４は、実施の形態１におけるＺｎ２ＳｉＯ４：Ｍｎ粒子表面のＺｎの化学結合状態をＸＰＳで測定した結果を示す図である。
【発明を実施するための形態】
【０００７】
以下、ここに開示された技術にかかるＰＤＰを備えたプラズマディスプレイ装置について、図１〜図３を用いて説明する。しかし、ここに開示された技術にかかる実施の態様はこれに限定されるものではない。
【０００８】
＜実施の形態１＞
１、ＰＤＰの構成
図１は、実施の形態１によるＰＤＰ１００において、前面板１と背面板２とを分離した状態で示す分解斜視図、図２は、実施の形態１によるＰＤＰ１００の電極配列を表す図、図３は前面板１と背面板２とを貼り合わせてＰＤＰ１００としたときの放電セル構造を示す断面図である。
【０００９】
図１および図３に示すように、ＰＤＰ１００は、ガラス製の前面基板４と背面基板１０とを、その間に放電空間３を形成するように対向配置することにより構成されている。
【００１０】
前面板１は、ガラス製の前面基板４上に、導電性の第１電極である走査電極５および第２電極である維持電極６が、間に放電ギャップＭＧを設けて互いに平行に配置された表示電極７を有している。表示電極７は、行方向に複数本配列して設けられている。走査電極５および維持電極６を覆うようにガラス材料からなる誘電体層８が形成されている。誘電体層８上にはＭｇＯからなる保護層９が形成されている。走査電極５および維持電極６は、透明電極５ａ、６ａと、バス電極５ｂ、６ｂと、から構成されている。透明電極５ａ、６ａは、それぞれＩＴＯなどからなる。バス電極５ｂ、６ｂは、膜厚が数μｍ程度のＡｇなどの導電性金属からなり、透明電極５ａ、６ａをそれぞれに電気的に接続している。
【００１１】
背面板２は、ガラス製の背面基板１０上に、ガラス材料からなる絶縁体層１１で覆われかつ列方向にストライプ状に配列したＡｇからなる複数本のデータ電極１２を有している。絶縁体層１１上には、前面板１と背面板２との間の放電空間３を放電セル毎に区画するためのガラス材料からなる井桁状の隔壁１３が設けられている。絶縁体層１１の表面および隔壁１３の側面には、赤色（Ｒ）、緑色（Ｇ）、青色（Ｂ）の蛍光体層１４Ｒ、１４Ｇ、１４Ｂが設けられている。走査電極５および維持電極６とデータ電極１２とが交差するように前面板１と背面板２とが対向配置されている。図３に示すように、走査電極５および維持電極６とデータ電極１２とが交差する交差部分には、放電セル１５が設けられている。放電空間３には、放電ガスとして、例えばネオンとキセノンの混合ガスが封入されている。なお、ＰＤＰ１００の構造は上述したものに限られるわけではなく、例えばストライプ状の隔壁を備えたものであってもよい。
【００１２】
ここで、図３に示すように、放電セル１５を形成する井桁形状の隔壁１３は、データ電極１２に平行に形成された縦隔壁１３ａと、この縦隔壁１３ａに直交するように形成した横隔壁１３ｂとから構成されている。また、この隔壁１３内に塗布して形成される蛍光体層１４Ｒ、１４Ｇ、１４Ｂは、縦隔壁１３ａに沿ってストライプ状に青色蛍光体層１４Ｂ、赤色蛍光体層１４Ｒ、緑色蛍光体層１４Ｇの順に配列して形成されている。青色蛍光体層１４Ｂ、赤色蛍光体層１４Ｒ、緑色蛍光体層１４Ｇをまとめて蛍光体層１４と記す。
【００１３】
図２は、図１、図３に示すＰＤＰ１００の電極配列図である。図２に示すように、行方向に長いｎ本の走査電極Ｙ１、Ｙ２、Ｙ３・・・Ｙｎ（図１の５）およびｎ本の維持電極Ｘ１、Ｘ２、Ｘ３・・・Ｘｎ（図１の６）が配列されている。そして、列方向に長いｍ本のデータ電極Ａ１・・・Ａｍ（図１の１２）が配列されている。さらに、１対の走査電極Ｙ１および維持電極Ｘ１と１つのデータ電極Ａ１とが交差した部分に放電セル１５が形成され、放電セル１５は放電空間３内にｍ×ｎ個形成されている。また、走査電極Ｙ１および維持電極Ｘ１は、図２に示すように、走査電極Ｙ１−維持電極Ｘ１−維持電極Ｘ２−走査電極Ｙ２・・・・の配列で繰り返すパターンで、前面板１に形成されている。そしてこれらの電極のそれぞれは、前面板１、背面板２の画像表示領域外の周辺端部に設けられた接続端子それぞれに接続されている。そしてこれらの電極のそれぞれは、前面板１、背面板２の画像表示領域外の周辺端部に設けられた接続端子それぞれに接続されている。
【００１４】
２、ＰＤＰの製造方法
２−１、前面板の製造方法
フォトリソグラフィ法によって、前面基板４上に、走査電極５および維持電極６が形成される。走査電極５は、インジウム錫酸化物（ＩＴＯ）などの透明電極５ａと、透明電極５ａに積層された銀（Ａｇ）などからなるバス電極５ｂとから構成されている。維持電極６は、ＩＴＯなどの透明電極６ａと、透明電極６ａに積層されたＡｇなどからなるバス電極６ｂとから構成されている。バス電極５ｂ、６ｂの材料には、銀（Ａｇ）と銀を結着させるためのガラスフリットと感光性樹脂と溶剤などを含む電極ペーストが用いられる。
【００１５】
まず、スクリーン印刷法などによって、電極ペーストが、透明電極５ａ、６ａが形成された前面基板４に塗布される。次に、乾燥炉によって、電極ペースト中の溶剤が除去される。次に、所定のパターンのフォトマスクを介して、電極ペーストが露光される。次に、電極ペーストが現像され、バス電極パターンが形成される。最後に、焼成炉によって、バス電極パターンが所定の温度で焼成される。つまり、電極パターン中の感光性樹脂が除去される。また、電極パターン中のガラスフリットが溶融する。その後、室温まで冷却することにより、溶融していたガラスフリットが、ガラス化する。以上の工程によって、バス電極５ｂ、６ｂが形成される。ここで、電極ペーストをスクリーン印刷する方法以外にも、スパッタ法、蒸着法などを用いることができる。
【００１６】
次に、誘電体層８が形成される。誘電体層８の材料には、誘電体ガラスフリットと樹脂と溶剤などを含む誘電体ペーストが用いられる。たとえば、誘電体層８は、膜厚が約４０μｍの酸化ビスマス（Ｂｉ２Ｏ３）系低融点ガラスまたは酸化亜鉛（ＺｎＯ）系低融点ガラスで形成されている。
【００１７】
まずダイコート法などによって、誘電体ペーストが所定の厚みで走査電極５、維持電極６を覆うように前面基板４上に塗布される。次に、乾燥炉によって、誘電体ペースト中の溶剤が除去される。最後に、焼成炉によって、誘電体ペーストが所定の温度で焼成される。つまり、誘電体ペースト中の樹脂が除去される。また、誘電体ガラスフリットが溶融する。その後、室温まで冷却することにより、溶融していた誘電体ガラスフリットが、ガラス化する。以上の工程によって、誘電体層８が形成される。ここで、誘電体ペーストをダイコートする方法以外にも、スクリーン印刷法、スピンコート法などを用いることができる。また、誘電体ペーストを用いずに、ＣＶＤ（Ｃｈｅｍｉｃａｌ  Ｖａｐｏｒ  Ｄｅｐｏｓｉｔｉｏｎ）法などによって、誘電体層８となる膜を形成することもできる。
【００１８】
次に、誘電体層８上に保護層９が形成される。保護層９は、膜厚が約０．８μｍの酸化マグネシウム（ＭｇＯ）を主体とするアルカリ土類金属酸化物からなる薄膜層であり、誘電体層８をイオンスパッタから保護するとともに放電開始電圧などの放電特性を安定させるために設けられている。
【００１９】
以上の工程により前面基板４上に走査電極５、維持電極６、誘電体層８および保護層９を有する前面板１が完成する。
【００２０】
２−２、背面板の製造方法
フォトリソグラフィ法によって、背面基板１０上に、データ電極１２が形成される。データ電極１２の材料には、導電性を確保するための銀（Ａｇ）と銀を結着させるためのガラスフリットと感光性樹脂と溶剤などを含むデータ電極ペーストが用いられる。
【００２１】
まず、スクリーン印刷法などによって、データ電極ペーストが所定の厚みで背面基板１０上に塗布される。次に、乾燥炉によって、データ電極ペースト中の溶剤が除去される。次に、所定のパターンのフォトマスクを介して、データ電極ペーストが露光される。次に、データ電極ペーストが現像され、データ電極パターンが形成される。最後に、焼成炉によって、データ電極パターンが所定の温度で焼成される。つまり、データ電極パターン中の感光性樹脂が除去される。また、データ電極パターン中のガラスフリットが溶融する。その後、室温まで冷却することにより、溶融していたガラスフリットが、ガラス化する。以上の工程によって、データ電極１２が形成される。ここで、データ電極ペーストをスクリーン印刷する方法以外にも、スパッタ法、蒸着法などを用いることができる。
【００２２】
次に、絶縁体層１１が形成される。絶縁体層１１の材料には、絶縁体ガラスフリットと樹脂と溶剤などを含む絶縁体ペーストが用いられる。例えば、絶縁体層１１は、誘電体層８と同様の酸化ビスマス（Ｂｉ２Ｏ３）系低融点ガラスなどであってもよいが、可視光反射層としての働きも兼ねるように酸化チタン（ＴｉＯ２）粒子を混合した材料であってもよい。
【００２３】
まず、スクリーン印刷法などによって、絶縁体ペーストが所定の厚みでデータ電極１２が形成された背面基板１０上にデータ電極１２を覆うように塗布される。次に、乾燥炉によって、絶縁体ペースト中の溶剤が除去される。最後に、焼成炉によって、絶縁体ペーストが所定の温度で焼成される。つまり、絶縁体ペースト中の樹脂が除去される。また、絶縁体ガラスフリットが溶融する。その後、室温まで冷却することにより、溶融していた絶縁体ガラスフリットが、ガラス化する。以上の工程によって、絶縁体層１１が形成される。ここで、絶縁体ペーストをスクリーン印刷する方法以外にも、ダイコート法、スピンコート法などを用いることができる。また、絶縁体ペーストを用いずに、ＣＶＤ（Ｃｈｅｍｉｃａｌ  Ｖａｐｏｒ  Ｄｅｐｏｓｉｔｉｏｎ）法などによって、絶縁体層１１となる膜を形成することもできる。
【００２４】
次に、フォトリソグラフィ法によって、隔壁１３が形成される。隔壁１３の材料には、フィラーと、フィラーを結着させるためのガラスフリットと、感光性樹脂と、溶剤などを含む隔壁ペーストが用いられる。まず、ダイコート法などによって、隔壁ペーストが所定の厚みで絶縁体層１１上に塗布される。次に、乾燥炉によって、隔壁ペースト中の溶剤が除去される。
【００２５】
次に、所定のパターンのフォトマスクを介して、隔壁ペーストが露光される。次に、隔壁ペーストが現像され、隔壁パターンが形成される。最後に、焼成炉によって、隔壁パターンが所定の温度で焼成される。つまり、隔壁パターン中の感光性樹脂が除去される。また、隔壁パターン中のガラスフリットが溶融する。その後、室温まで冷却することにより、溶融していたガラスフリットが、ガラス化する。以上の工程によって、隔壁１３が形成される。ここで、フォトリソグラフィ法以外にも、サンドブラスト法などを用いることができる。
【００２６】
隔壁１３は、例えば低融点ガラス材料を用いて約０．１２ｍｍの高さに形成されている。また、実施の形態１では、画面サイズが４２インチクラスのフルハイビジョンテレビに合わせて、隔壁１３の高さは０．１ｍｍ〜０．１５ｍｍ、また隣接する隔壁１３のピッチは０．１５ｍｍとしている。なお、ＰＤＰ１００の構造は上述したものに限られるわけではなく、隔壁１３の形状がストライプ状であってもよい。
【００２７】
次に、蛍光体層１４が形成される。蛍光体層１４の材料には、蛍光体粒子とバインダと溶剤などとを含む蛍光体ペーストが用いられる。まず、ディスペンス法などによって、蛍光体ペーストが所定の厚みで隣接する複数の隔壁１３間の絶縁体層１１上および隔壁１３の側面に塗布される。次に、乾燥炉によって、蛍光体ペースト中の溶剤が除去される。最後に、焼成炉によって、蛍光体ペーストが所定の温度で焼成される。つまり、蛍光体ペースト中の樹脂が除去される。以上の工程によって、蛍光体層１４が形成される。ここで、ディスペンス法以外にも、スクリーン印刷法などを用いることができる。
【００２８】
以上の工程により、背面基板１０上に、データ電極１２、絶縁体層１１、隔壁１３および蛍光体層１４を有する背面板２が完成する。
【００２９】
２−３、前面板と背面板との組立方法
まず、ディスペンス法などによって、背面板２の周囲に封着ペーストが塗布される。塗布された封着ペーストは、封着ペースト層（図示せず）を形成する。次に乾燥炉によって、封着ペースト層中の溶剤が除去される。その後、封着ペースト層は、約３５０℃の温度で仮焼成される。仮焼成によって、封着ペースト層中の樹脂成分などが除去される。次に、表示電極とデータ電極１２とが直交するように、前面板１と背面板２とが対向配置される。さらに、前面板１と背面板２の周縁部が、クリップなどにより押圧した状態で保持される。この状態で、所定の温度で焼成することにより、低融点ガラス材料が溶融する。その後、室温まで冷却することにより、溶融していた低融点ガラス材料がガラス化する。これにより、前面板１と背面板２とが気密封着される。最後に、放電空間３にＮｅ、Ｘｅなどを含む放電ガスが封入される。封入する放電ガスの組成は、従来から用いられているＮｅ−Ｘｅ系であるが、Ｘｅの含有量を５体積％以上に設定し、封入圧力は５５ｋＰａ〜８０ｋＰａの範囲に設定する。これによりＰＤＰ１００が完成する。
【００３０】
３、蛍光体材料の構成とその製造方法
次に、各色の蛍光体材料と蛍光体材料の製造方法について説明する。実施の形態１において、蛍光体材料は固相反応法により製造されたものを用いている。
【００３１】
３−１、青色蛍光体の構成とその製造方法
まず青色蛍光体材料について説明する。実施の形態１では、青色蛍光体層１４Ｂとして、残光時間の短いＢａＭｇＡｌ１０Ｏ１７：Ｅｕの青色蛍光体材料を用いている。青色蛍光体材料であるＢａＭｇＡｌ１０Ｏ１７：Ｅｕは以下の方法で作製する。
【００３２】
炭酸バリウム（ＢａＣＯ３）と炭酸マグネシウム（ＭｇＣＯ３）と酸化アルミニウム（Ａｌ２Ｏ３）と酸化ユーロピウム（Ｅｕ２Ｏ３）とを蛍光体組成に合うように混合する。この混合物を空気中において８００℃〜１２００℃で焼成し、さらに水素と窒素を含む混合ガス雰囲気において１２００℃〜１４００℃で焼成して作製する。
【００３３】
３−２、赤色蛍光体の構成とその製造方法
次に赤色蛍光体材料について説明する。実施の形態１では、赤色蛍光体層１４Ｒとして、（Ｙ，Ｇｄ）（Ｐ，Ｖ）Ｏ４：Ｅｕ蛍光体またはＹ２Ｏ３：Ｅｕ蛍光体の少なくとも一つを含む赤色蛍光体材料を用いている。赤色蛍光体材料である（Ｙ，Ｇｄ）（Ｐ，Ｖ）Ｏ４：Ｅｕ蛍光体またはＹ２Ｏ３：Ｅｕ蛍光体は以下の方法で作製する。酸化イットリウム（Ｙ２Ｏ３）、酸化ガドリミウム（Ｇｄ２Ｏ３）、酸化バナジウム（Ｖ２Ｏ５）、５酸化リン（Ｐ２Ｏ５）と酸化ユーロピウム（ＥｕＯ２）とを蛍光体組成に合うように混合する。この混合物を空気中において６００℃〜８００℃で焼成し、さらに酸素と窒素を含む混合ガス雰囲気において１０００℃〜１２００℃で焼成して作製する。
【００３４】
３−３、緑色蛍光体とその製造方法
３−３−１、緑色蛍光体
まず、緑色蛍光体材料について説明する。実施の形態１では、緑色蛍光体層１４Ｇとして、Ｚｎ２ＳｉＯ４：Ｍｎを含む緑色蛍光体材料を用いている。Ｚｎ２ＳｉＯ４：Ｍｎ粒子は、Ｚｎ３ｐ／Ｓｉ２ｐが２．０６と同じかそれより大きく、Ｚｎ２ｐ／Ｓｉ２ｐが１．２３と同じかそれより大きいことを特徴としている。
【００３５】
ここで、Ｚｎ３ｐ／Ｓｉ２ｐは、粒子表面から１０ｎｍまでの領域におけるＳｉ元素に対する、粒子表面から１０ｎｍまでの領域におけるＺｎ元素の存在比（原子数比）を示している。また、Ｚｎ２ｐ／Ｓｉ２ｐは、粒子表面から１０ｎｍまでの領域におけるＳｉ元素に対する、粒子表面から３ｎｍまでの領域におけるＺｎ元素の存在比（原子数比）を示している。
【００３６】
Ｚｎ３ｐ、Ｓｉ２ｐ、Ｚｎ２ｐの値は、それぞれＺｎ元素の３ｐ軌道、Ｓｉ元素の２ｐ軌道、Ｚｎ元素の２ｐ軌道から放出される光電子の放出量であり、ＸＰＳ（Ｘ−ｒａｙ  Ｐｈｏｔｏｅｌｅｃｔｒｏｎ  Ｓｐｅｃｔｒｏｓｃｏｐｙの略）装置で測定することができる。ＸＰＳは、Ｘ線光電子分光分析と呼ばれ、物質の表面から約１０ｎｍ以下の化学組成および化学結合状態を分析することができる。
【００３７】
Ｚｎ３ｐの値は、Ｚｎ２ＳｉＯ４：Ｍｎ粒子の粒子表面から１０ｎｍまでの領域におけるＺｎ元素の３ｐ軌道から放出される光電子の放出量である。ここでは、Ｚｎ３ｐ軌道の光電子放出量は、粒子表面から１０ｎｍまでの領域における構成元素中のＺｎ元素の存在比率（原子数比率）として表わされる。
【００３８】
Ｓｉ２ｐの値は、Ｚｎ２ＳｉＯ４：Ｍｎ粒子の粒子表面から１０ｎｍまでの領域におけるＳｉ元素の２ｐ軌道から放出される光電子の放出量である。ここでは、Ｓｉ２ｐ軌道の光電子放出量は、粒子表面から１０ｎｍまでの領域における構成元素中のＳｉ元素の存在比率（原子数比率）として表わされる。
【００３９】
Ｚｎ２ｐの値は、Ｚｎ２ＳｉＯ４：Ｍｎの粒子表面から３ｎｍまでの領域におけるＺｎ元素の２ｐ軌道から放出される光電子の放出量である。ここでは、Ｚｎ２ｐ軌道の光電子放出量は、粒子表面から３ｎｍまでの領域における構成元素中のＺｎ元素の存在比率（原子数比率）として表わされる。
【００４０】
３−３−２、緑色蛍光体の製造方法
次に、実施の形態１における緑色蛍光体の製造方法について詳しく説明する。Ｚｎ２ＳｉＯ４：Ｍｎは、従来の固相反応法や液相法や液体噴霧法を用いて作製する。固相反応法は酸化物や炭酸化物原料とフラックスを焼成して作製する方法である。また、液相法は、有機金属塩や硝酸塩を水溶液中で加水分解し、必要に応じてアルカリなどを加えて沈殿させて生成した蛍光体材料の前駆体を熱処理して作製する方法である。
【００４１】
さらに、液体噴霧法は、蛍光体材料の原料が入った水溶液を加熱された炉中に噴霧して作製する方法である。実施の形態１で使用するＺｎ２ＳｉＯ４：Ｍｎは、特に作製方法に影響を受けるものではないが、ここでは一例として固相反応法による製法について述べる。
【００４２】
はじめに原料混合であるが、原料としては酸化亜鉛、酸化珪素、炭酸マンガン（ＭｎＣＯ３）を用いる。また、上述のように、炭酸マンガンを用いる方法と同様に水酸化マンガン、硝酸マンガン、ハロゲン化マンガン、シュウ酸マンガン等を初期の材料に用い、これらを製造過程における焼成工程（後に詳細に説明する）を経ることにより、間接的に酸化マンガンを得る方法がある。また、直接的に酸化マンガンを使用しても構わない。
【００４３】
Ｚｎ２ＳｉＯ４：Ｍｎにおける亜鉛供給源となる材料として（以下、「Ｚｎ材」という。）、高純度の（純度９９％以上）の酸化亜鉛を用いる。また、上述のように、酸化亜鉛を直接用いる方法以外に、高純度（純度９９％以上）の水酸化亜鉛、炭酸亜鉛、硝酸亜鉛、ハロゲン化亜鉛、シュウ酸亜鉛等を初期の材料に用い、これらを製造過程における焼成工程（後に詳細に説明する）を経ることにより、間接的に上記酸化亜鉛を得る方法であっても構わない。
【００４４】
Ｚｎ２ＳｉＯ４：Ｍｎにおける珪素供給源となる材料（以下、「Ｓｉ材」という。）としては、高純度（純度９９％以上）の二酸化珪素を用いることができる。また、珪酸エチルなどの珪素アルコキシド化合物を加水分解して得られる珪素の水酸化物を用いてもよい。
【００４５】
具体的な緑色蛍光体の材料の配合の一例として０．１６ｍｏｌのＭｎＣＯ３と、１．８０ｍｏｌのＺｎＯと、１．００ｍｏｌのＳｉＯ２とを混合している。Ｍｎ材、Ｚｎ材およびＳｉ材の混合には、工業的に通常用いられるＶ型混合機、攪拌機等を用いることができ、また、粉砕機能を有したボールミル、振動ミル、ジェットミル等も用いることができる。以上のようにして、緑色蛍光体材料の混合粉が得られる。
【００４６】
次に焼成工程について説明する。蛍光体材料の混合粉を大気雰囲気中において、焼成開始後６時間程度で最高温度１２００℃にし、この最高温度を維持して４時間焼成を行う。その後、通常行なわれる大気雰囲気中で約１２時間かけて降温させる。なお、焼成時の雰囲気は、大気雰囲気に限るものではなく、窒素雰囲気中、窒素と水素の混合雰囲気中でもよい。また、最高温度は、１１００℃〜１３５０℃の間が好ましいが、最高温度維持時間や昇温時間や降温時間などは適宜変更しても問題ない。
【００４７】
３−３−３、緑色蛍光体の粒子表面のＺｎ比率を調整する方法
次に、緑色蛍光体の蛍光体粒子表面のＺｎ比率を調整する方法について説明する。前記の方法で得られた焼成後のＺｎ２ＳｉＯ４：Ｍｎ粉体を硝酸亜鉛が溶解した水溶液中に入れ、攪拌する。
【００４８】
この時、Ｚｎ元素換算において、水溶液中の硝酸亜鉛の重量パーセント濃度（ｗｔ％）は、水溶液中のＺｎ２ＳｉＯ４：Ｍｎ粉体の重量パーセント濃度（ｗｔ％）に対して、１００ｐｐｍかそれより大きくする必要がある。つまり、Ｚｎ元素換算において、水溶液中の亜鉛イオン（Ｚｎ２＋）の重量は、水溶液中のＺｎ２ＳｉＯ４：Ｍｎ粉体の重量に対して、１００ｐｐｍかそれより大きくする必要がある。
【００４９】
次に、硝酸亜鉛水溶液中に焼成後のＺｎ２ＳｉＯ４：Ｍｎ粉体が十分に分散した状態で、アンモニア水を水溶液のｐＨが８と同じかそれより大きく、１１と同じかそれより小さい範囲になるまで加える。この混合液を濾過、乾燥する。その後、この乾燥物（すなわち濾物）を５００℃と同じかそれより高い温度で焼成する。この方法で作成したＺｎ２ＳｉＯ４：Ｍｎは、従来の手法で製造したＺｎ２ＳｉＯ４：Ｍｎよりも蛍光体粒子表面から１０ｎｍまでの領域におけるＺｎ存在比率が非常に高い蛍光体を作成することができる。
【００５０】
なお、実施の形態１では、硝酸亜鉛が溶解した水溶液が用いられたが、これに限られるものではない。亜鉛塩が溶解した水溶液、つまり、水溶液に亜鉛イオン（Ｚｎ２＋）が含まれていればよく、例えば、硫酸亜鉛であってもよい。また、実施の形態１では、アンモニア水が用いられたが、アルカリ性の水溶液であればよく、例えば、水酸化ナトリウム水溶液などであってもよい。但し、焼成後に他の金属イオン（Ｎａなど）が残存しないことが好ましい。また、実施の形態１では、水溶液のｐＨが８と同じかそれより大きく、１１と同じかそれより小さい範囲になるまでアンモニア水を加えたが、水溶液のｐＨが８より小さくなると、または、１１より大きくなると所望の蛍光体が得られない。より迅速かつ確実にＺｎ２ＳｉＯ４：Ｍｎ粒子の表面を調整できるので、水溶液のｐＨは９と同じかそれより大きく、１０と同じかそれより小さい範囲であることが好ましい。より迅速かつ確実にＺｎ２ＳｉＯ４：Ｍｎ粒子の表面を調整できるからである。
【００５１】
図４は、実施の形態１における製造方法で作製したＺｎ２ＳｉＯ４：Ｍｎと従来手法で作製したＺｎ２ＳｉＯ４：Ｍｎとの蛍光体粒子表面から１０ｎｍまでの領域におけるＺｎの化学結合状態を比較した図である。なお、実施の形態１における製造方法で作製したＺｎ２ＳｉＯ４：Ｍｎは粒子表面のＺｎ比率が調整されている。一方、従来手法で作製したＺｎ２ＳｉＯ４：Ｍｎは、粒子表面のＺｎ比率が調整されていない。
【００５２】
図４に示すように、横軸は、Ｚｎと隣接元素との化学結合エネルギーを示し、縦軸はＸＰＳ装置で測定したＺｎ２ｐの強度（ａ．ｕ．）を示す。図４に示すように、スペクトルのＺｎ２ｐの強度（ａ．ｕ．）のピーク位置により、Ｚｎ２ＳｉＯ４：Ｍｎ粒子の粒子表面のＺｎの化学結合状態がわかる。また、▲は、実施の形態１における製造方法で作製した実施例品１のＺｎ２ＳｉＯ４：Ｍｎ粒子のＺｎの化学結合状態を示している。そして、□は、従来手法で作製したＺｎ２ＳｉＯ４：Ｍｎ粒子の粒子表面のＺｎの化学結合状態を示している。点線は、酸化亜鉛（ＺｎＯ）の粒子表面におけるＺｎの化学結合状態を示している。
【００５３】
図４に示すように、実施の形態１における製造方法で作製したＺｎ２ＳｉＯ４：Ｍｎ粒子は、従来手法で作製したＺｎ２ＳｉＯ４：Ｍｎ粒子とＺｎ２ｐのピーク位置が一致している。つまり、実施の形態１における製造方法で作製したＺｎ２ＳｉＯ４：Ｍｎ粒子は、粒子表面から１０ｎｍまでの領域において、従来手法で作製したＺｎ２ＳｉＯ４：Ｍｎ粒子と同様の化学結合状態でＺｎが存在していることが確認できる。
【００５４】
さらに、Ｚｎの存在比率が調整されたＺｎ２ＳｉＯ４：Ｍｎを用いて次のような評価実験を行った。
【００５５】
４、実機評価試験結果
実施の形態１におけるＺｎ２ＳｉＯ４：Ｍｎを含む緑色蛍光体層１４Ｇを備えたＰＤＰ１００の実機評価結果を表１に示した。表１には、比較例品１と実施例品１〜１１についてのパネル性能を調べるため、相対輝度と輝度維持率と放電開始電圧の３項目について評価した結果を示している。なお、比較例品１とは、従来手法で作製したＺｎ２ＳｉＯ４：Ｍｎを含む緑色蛍光体層を備えたＰＤＰである。
【００５６】
そして、実施例品１〜１１は、蛍光体粒子表面のＺｎの存在比率がそれぞれ調整されたＺｎ２ＳｉＯ４：Ｍｎを備えたＰＤＰ１００である。つまり、実施例品１〜１１は、製造条件によって、Ｚｎ３ｐ／Ｓｉ２ｐ及びＺｎ２ｐ／Ｓｉ２ｐを異ならせたものである。さらに、各実機における蛍光体の製造条件と表面組成についても示している。Ｚｎ後処理量（ｐｐｍ）とは、製造工程でのＺｎ元素換算におけるＺｎ２ＳｉＯ４：Ｍｎ粉体の重量パーセント濃度（ｗｔ％）に対する硝酸亜鉛の重量パーセント濃度（ｗｔ％）を示している。そして、熱処理温度とは硝酸亜鉛を加えた後の焼成工程における濾物の焼成温度を示している。
【００５７】
また、Ｚｎ３ｐ／Ｓｉ２ｐおよびＺｎ２ｐ／Ｓｉ２ｐは、各製造条件で作製されたＺｎ２ＳｉＯ４：Ｍｎにおいてのそれぞれの存在比率を示している。
【００５８】
４−１、輝度評価
上記の緑色蛍光体を用いて緑色蛍光体層１４Ｇを形成したＰＤＰ１００を作製する。このＰＤＰ１００に駆動回路などを接続してＰＤＰ装置を作製する。このＰＤＰ装置において緑色蛍光体層１４Ｇのみを発光させて初期輝度を測定した。なお、比較品１の初期輝度を１００とした時の相対値でそれぞれの実施例品の初期輝度を示している。
【００５９】
４−２、輝度寿命
輝度寿命評価をおこなうために、輝度維持率を算出する。輝度維持率は、各ＰＤＰ装置において、緑色を連続して１０００時間点灯させた後の輝度を測定し、初期点灯時の輝度からの輝度維持率を算出することで示される。
【００６０】
４−３、駆動電圧評価
駆動電圧の評価をおこなうために、放電開始電圧特性を評価する。放電開始電圧特性は、上記ＰＤＰ装置におけるアドレス放電後の放電セル１５において、維持放電が生じるのに必要な維持電極間の電圧差を放電開始電圧として測定される。なお、表１において、比較品１の放電開始電圧と各実施例品の放電開始電圧との差を示している。
【００６１】
４−４、各試験対象品の仕様および性能評価結果
【００６２】
【表１】
2012114691.tif 000003
【００６３】
表１に示すように、実施例品１〜１１は、いずれもＺｎ３ｐ／Ｓｉ２ｐが２．０６と同じかそれより大きく、かつ、Ｚｎ２ｐ／Ｓｉ２ｐが１．２３と同じかそれより大きい。これら実施例品１〜１１において、相対輝度は比較例品１とほぼ同等かそれより大きい。また、実施例品１〜９において、いずれも１０００時間点灯後の輝度維持率が、比較品１より大きい。さらに、放電開始電圧が比較品１よりも低く、長寿命、低消費電力のＰＤＰ装置の実現が可能となる。
【００６４】
この時、Ｚｎ後処理量は、１００ｐｐｍかそれより大きくする必要がある。Ｚｎ後処理量を１００ｐｐｍかそれより大きくにすることで、パネル性能を向上させることができるためである。
【００６５】
また、実施例品１〜１１のうち、Ｚｎ２ｐ／Ｓｉ２ｐが１．２３と同じかそれより大きく、２．００と同じかそれより小さい実施例品１〜９において、比較品１に対する相対輝度が１００％と同じかそれより大きく、より高輝度のＰＤＰ装置を実現することが可能となる。
【００６６】
したがって、Ｚｎ２ＳｉＯ４：ＭｎのＺｎ３ｐ／Ｓｉ２ｐが２．０６と同じかそれより大きく、かつ、Ｚｎ２ｐ／Ｓｉ２ｐが１．２３と同じかそれより大きく、２．００と同じかそれより小さい場合、長寿命、低消費電力、高輝度のＰＤＰ１００の実現が可能となる。
【００６７】
なお、ＰＤＰ１００のパネル性能上、Ｚｎ後処理量は、１０００ｐｐｍと同じかそれより大きいことが好ましい。特に放電開始電圧において、比較品１と比べて優れているからである。また、Ｚｎ後処理量は、５００００ｐｐｍと同じかそれより小さいことが好ましいと考えられる。相対輝度の低下が考えられるからである。ＰＤＰ１００のパネル性能上、さらに好ましくは、Ｚｎ後処理量が２００００ｐｐｍと同じかそれより小さく、熱処理温度が５５０℃と同じかそれより高いことである。それは、比較品１と比べて、相対輝度を低下させずに輝度維持率の向上と放電開始電圧の低下を実現できるからである。熱処理温度は、４００℃と同じかそれより高く、７００℃と同じかそれより低い温度であることが好ましく、より好ましくは、５００℃と同じかそれより高く、６００℃と同じかそれより低い温度であることである。さらに好ましくは、５５０℃と同じかそれより高く、６００℃と同じかそれより低い温度であることである。
【００６８】
また、ＰＤＰ１００のパネル性能上、Ｚｎ３ｐ／Ｓｉ２ｐは、３．３０と同じかそれより小さいことが好ましいと考える。相対輝度の低下が考えられるからである。また、Ｚｎ２ｐ／Ｓｉ２ｐは、２．００と同じかそれより小さいことが好ましい。それは、比較品１と比べて、相対輝度を低下させずに輝度維持率の向上と放電開始電圧の低下を実現できるからである。ＰＤＰ１００のパネル性能上、さらに好ましくは、Ｚｎ３ｐ／Ｓｉ２ｐが２．５０と同じかそれより大きく、かつ、Ｚｎ２ｐ／Ｓｉ２ｐが１．５０と同じかそれより大きいことである。それは、特に放電開始電圧において、比較品１と比べて優れているからである。
【００６９】
５、実施の形態１のまとめ
従来、Ｚｎ２ＳｉＯ４：Ｍｎ（残光時間：通常８〜１４ｍｓｅｃ）に（Ｙ，Ｇｄ）Ａｌ３（ＢＯ３）４：Ｔｂを混合しても色域が狭くなる上、残光時間を４ｍｓｅｃより短くすることができないという課題があった。また、Ｚｎ２ＳｉＯ４：Ｍｎの表面が正帯電の酸化物でコーティングされても、ＰＤＰ１００内へコーティング成分由来の不純ガスが混入し、パネル初期輝度低下の抑制に対して十分な効果が得られないという課題があった。
【００７０】
そこで、ここに開示された技術は、上記課題を解決して、緑色発光の高輝度、長寿命化及び駆動電圧を低減したＰＤＰを提供することを目的としている。
【００７１】
上記課題を解決する技術の一つとして、上記実施の形態１を説明した。以下、実施の形態１において特徴的な部分を列記する。なお、ここに開示される技術は、以下に限定されるものではない。なお、各構成の後ろに括弧で記載したものは、各構成の具体例である。各構成はこれらの具体例に限定されるものではない。
【００７２】
（Ａ）
実施の形態１に開示されたＰＤＰ（１００）は、前面基板（４）と、放電空間（３）を介して前面基板（４）と対向配置された背面基板（１０）と、背面基板（１０）に設けられ放電空間（３）を複数に仕切る隔壁（１３）と、複数の隔壁（１３）間に設けられた蛍光体層（１４）と、を備える。蛍光体層（１４）は、Ｚｎ２ＳｉＯ４：Ｍｎ粒子を含む緑色蛍光体層（１４Ｇ）を有する。Ｚｎ２ＳｉＯ４：Ｍｎ粒子は、以下の条件（１）および（２）を満足する。条件（１）は、Ｚｎ３ｐ／Ｓｉ２ｐが２．０６と同じかそれより大きいことである。条件（２）は、Ｚｎ２ｐ／Ｓｉ２ｐが１．２３と同じかそれより大きいことである。ここで、Ｚｎ３ｐは、Ｚｎ２ＳｉＯ４：Ｍｎ粒子の粒子表面から１０ｎｍまでの領域におけるＺｎ元素の３ｐ軌道から放出される光電子の放出量である。Ｚｎ２ｐは、Ｚｎ２ＳｉＯ４：Ｍｎ粒子の粒子表面から３ｎｍまでの領域におけるＺｎ元素の２ｐ軌道から放出される光電子の放出量である。Ｓｉ２ｐは、Ｚｎ２ＳｉＯ４：Ｍｎ粒子の粒子表面から１０ｎｍまでの領域におけるＳｉ元素の２ｐ軌道から放出される光電子の放出量である。
【００７３】
これにより、ＰＤＰ（１００）の駆動電圧を低下させ、更に連続点灯時の発光効率の低下を抑制した低消費電力かつ長寿命のＰＤＰ（１００）を実現することができる。
【００７４】
（Ｂ）
上記（Ａ）に記載のＰＤＰ（１００）であって、Ｚｎ２ＳｉＯ４：Ｍｎ粒子は、さらに条件（３）を満足する。条件（３）は、Ｚｎ３ｐ／Ｓｉ２ｐが３．３０と同じかそれより小さいことである。
【００７５】
これにより、高輝度、高発光効率なＰＤＰ（１００）を実現することができる。
【００７６】
（Ｃ）
上記（Ａ）または（Ｂ）に記載のＰＤＰ（１００）であって、Ｚｎ２ＳｉＯ４：Ｍｎ粒子は、さらに条件（４）を満足する。条件（４）は、Ｚｎ２ｐ／Ｓｉ２ｐが２．００と同じかそれより小さいことである。
【００７７】
これにより、より高輝度、高発光効率、長寿命なＰＤＰ（１００）を実現することができる。
【００７８】
（Ｄ）
上記（Ｃ）に記載のＰＤＰ（１００）であって、Ｚｎ２ＳｉＯ４：Ｍｎ粒子は、さらに以下の条件（５）および（６）を満足する。条件（５）は、Ｚｎ３ｐ／Ｓｉ２ｐが２．５０と同じかそれより大きいことである。条件（６）は、Ｚｎ２ｐ／Ｓｉ２ｐが１．５０と同じかそれより大きいことである。
【００７９】
これにより、さらに高輝度、高発光効率、長寿命なＰＤＰ（１００）を実現することができる。
【００８０】
（Ｅ）
ここに開示されたプラズマディスプレイ装置は、上記（Ａ）または（Ｂ）に記載のＰＤＰ（１００）を備えている。
【００８１】
これにより、プラズマディスプレイ装置の駆動電圧を低下させ、更に連続点灯時の発光効率の低下を抑制した低消費電力かつ長寿命のプラズマディスプレイ装置を実現することができる。
【００８２】
（Ｆ）
ここに開示されたプラズマディスプレイ装置は、上記（Ｃ）に記載のＰＤＰ（１００）を備えている。
【００８３】
これにより、より高輝度、高発光効率、長寿命なプラズマディスプレイ装置を実現することができる。
【００８４】
（Ｇ）
ここに開示されたＰＤＰ（１００）の製造方法は、Ｚｎ２ＳｉＯ４：Ｍｎ粒子を含む緑色蛍光体層（１４Ｇ）を備えたＰＤＰ（１００）の製造方法であって、Ｚｎ２ＳｉＯ４：Ｍｎ粉体と亜鉛塩とを含む水溶液は、ｐＨが８と同じかそれより大きく、１１と同じかそれより小さいこと、を備えている。この水溶液は、Ｚｎ元素換算において、Ｚｎ２ＳｉＯ４：Ｍｎ粉体重量パーセント濃度に対する亜鉛塩の重量パーセント濃度が１００ｐｐｍと同じかそれより大きいことである。
【００８５】
これにより、駆動電圧を低下させ、更に連続点灯時の発光効率の低下を抑制した低消費電力かつ長寿命のＰＤＰ（１００）を実現することができる。
【００８６】
（Ｈ）
上記（Ｇ）に記載のＰＤＰ（１００）の製造方法は、水溶液が、Ｚｎ元素換算におけるＺｎ２ＳｉＯ４：Ｍｎ粉体の重量パーセント濃度に対する亜鉛塩の重量パーセント濃度が３０００ｐｐｍと同じかそれより大きいこと、を備えている。
【００８７】
これにより、より高輝度、高発光効率、長寿命なＰＤＰ（１００）を実現することができる。
【００８８】
（Ｉ）
上記（Ｇ）または（Ｈ）のいずれか一項に記載のＰＤＰ（１００）の製造方法は、水溶液は、さらにアルカリ性溶液を含むこと、を備えている。
【００８９】
これにより、より高輝度、高発光効率、長寿命なＰＤＰ（１００）を実現することができる。
【００９０】
（Ｊ）
上記（Ｉ）に記載のＰＤＰ（１００）の製造方法は、さらに水溶液の濾物の焼成温度は、４００℃と同じかそれより高いこと、を備えている。
【００９１】
これにより、より高輝度、高発光効率、長寿命なＰＤＰ（１００）を実現することができる。
【００９２】
（Ｋ）
上記（Ｇ）または（Ｈ）に記載のＰＤＰ（１００）の製造方法は、亜鉛塩が、硝酸亜鉛であること、を備えている。
【００９３】
（Ｌ）
上記（Ｉ）に記載のＰＤＰ（１００）の製造方法は、アルカリ性溶液が、アンモニア水であること、を備えている。
【００９４】
（Ｍ）
ここに開示されたＰＤＰ（１００）の製造方法は、Ｚｎ２ＳｉＯ４：Ｍｎ粒子を含む緑色蛍光体層（１４Ｇ）を備えたＰＤＰ（１００）の製造方法であって、Ｚｎ２ＳｉＯ４：Ｍｎ粉体と、Ｚｎ元素換算におけるＺｎ２ＳｉＯ４：Ｍｎ粉体の重量パーセント濃度に対する硝酸亜鉛の重量パーセント濃度が１００ｐｐｍと同じかそれより大きい水溶液と、が混合され、混合された水溶液と、アンモニア水と、がｐＨ８と同じかそれより大きく、１１と同じかそれより小さくなるように混合されること、を備えている。
【００９５】
これにより、より高輝度、高発光効率、長寿命なＰＤＰ（１００）を実現することができる。
【００９６】
（Ｎ）
上記（Ｍ）に記載のＰＤＰ（１００）の製造方法は、さらに混合された水溶液の濾物が、４００℃と同じかそれより高い温度で焼成されること、を備えている。
【００９７】
これにより、より高輝度、高発光効率、長寿命なＰＤＰ（１００）を実現することができる。
【産業上の利用可能性】
【００９８】
本発明ここに開示された技術は、長寿命、低消費電力、高輝度のＰＤＰ装置を実現することができ、大画面の表示デバイスなどに有用である。
【符号の説明】
【００９９】
１    前面板
２    背面板
３    放電空間
４    前面基板
５    走査電極
６    維持電極
８    誘電体層
９    保護層
１０    背面基板
１１    絶縁体層
１２    データ電極
１３    隔壁
１３ａ    縦隔壁
１３ｂ    横隔壁
１４    蛍光体層
１４Ｒ    赤色蛍光体層
１４Ｇ    緑色蛍光体層
１４Ｂ    青色蛍光体層
１５    放電セル
【図１】
2012114691.tif 000004
【図２】
2012114691.tif 000005
【図３】
2012114691.tif 000006
【図４】
2012114691.tif 000007
【国際調査報告】
2012114691.tif 000008
2012114691.tif 000009
2012114691.tif 000010
2012114691.tif 000011
2012114691.tif 000012
2012114691.tif 000013